(57)【特許請求の範囲】
【請求項１】
半導体素子と、半導体素子に接合されているとともにニッケル層が設けられている被接合部材と、前記被接合部材を接合している接合層と、を備えており、
前記接合層が、
母材の構成元素に少なくもすずが含まれているとともに前記母材の内部に単体の銅を有するはんだ部と、
前記ニッケル層に接しているＣｕ６Ｓｎ５部と、
を備えており、
前記接合層に含まれている銅元素の割合が、２．０ｗｔ％以上である半導体装置。
【請求項２】
前記接合層に含まれている前記銅元素の割合が、７．６ｗｔ％以下である請求項１に記載の半導体装置。
【請求項３】
前記母材は、すずと銅を主成分とした合金である請求項１又は２に記載の半導体装置。
【請求項４】
前記母材は、Ｓｎ０．７Ｃｕが主成分とした合金である請求項３に記載の半導体装置。
【請求項５】
半導体素子とニッケル層が設けられている被接合部材とを、はんだ材料によって接合する工程を有し、
前記はんだ材料の母材の構成元素に少なくもすずが含まれており、
前記はんだ材料が、前記母材の内部に単体の銅を有しており、
前記はんだ材料に含まれる銅元素の割合が、２．０ｗｔ％以上である半導体装置の製造方法。
【発明の詳細な説明】
【技術分野】
【０００１】
本明細書は、半導体装置とその製造方法に関する技術を開示する。特に、半導体素子の電極が被接合部材に接合されている半導体装置に関する技術を開示する。
【背景技術】
【０００２】
半導体素子が被接合部材に接合された半導体装置が、特許文献１に開示されている。特許文献１では、Ｓｎ（すず）−Ｃｕ（銅）はんだを用いて、半導体素子を被接合部材に接合している。はんだを構成しているＣｕの割合は、３．０〜７．０ｗｔ％（重量パーセント）に調整されている。すなわち、Ｓｎ３．０〜７．０Ｃｕはんだを用いて被接合部材と半導体素子を接合している。特許文献１では、溶融したはんだが硬化するときに、被接合部材の表面にＣｕ６Ｓｎ５化合物が形成される。Ｃｕ６Ｓｎ５化合物が形成されることにより、はんだと被接合部材が相互に拡散することが防止される。
【先行技術文献】
【特許文献】
【０００３】
【特許文献１】特開２００７−６７１５８公報
【発明の概要】
【発明が解決しようとする課題】
【０００４】
特許文献１に記載されているように、Ｃｕの割合が０．９ｗｔ％未満のＳｎ−Ｃｕはんだを用いると、理論上、被接合部材の表面にＣｕ６Ｓｎ５化合物が形成されない。そのため、特許文献１では、Ｃｕの割合が０．９ｗｔ％以上のＳｎ−Ｃｕはんだを用いて、半導体素子を被接合部材に接合すると説明している。より好ましくは、上記したように、Ｓｎ−ＣｕはんだのＣｕの割合を３．０〜７．０ｗｔ％に調整すると説明している。しかしながら、Ｓｎ−Ｃｕはんだを構成しているＣｕの割合が増加すると、はんだの融点（又は、液相温度）が上昇する。例えば、Ｓｎ３．０Ｃｕはんだの場合、液相温度は３１０℃を越える。融点（液相温度）が高いはんだを用いる場合、半導体素子が損傷することを防止するために、半導体素子の耐熱性を高くすることが必要となる。本明細書では、半導体素子の耐熱性を向上させることなく、被接合部材の表面にＣｕ６Ｓｎ５化合物が形成されている半導体装置を実現する技術を開示する。
【課題を解決するための手段】
【０００５】
本明細書が開示する半導体装置は、半導体素子と、半導体素子に接合されているとともにニッケル層が設けられている被接合部材と、被接合部材を接合している接合層を備えている。接合層は、はんだ部と、Ｃｕ６Ｓｎ５部を備えている。はんだ部は、母材の構成元素に少なくともすずを含んでいる。また、はんだ部は、母材の内部に単体の銅を有している。Ｃｕ６Ｓｎ５部は、ニッケル層に接している。また、接合層に含まれている銅元素の割合は、２．０ｗｔ％以上である。
【０００６】
なお、本明細書でいう「はんだ部」とは、半導体素子と被接合部材を接合している接合層の一部を意味する。これに対し、接合層を形成する材料（すなわち、接合層を形成するために溶融される材料であって、溶融前の材料）を、「はんだ材料」と称し、「はんだ部」とは区別する。また、「Ｃｕ６Ｓｎ５部（又は、Ｃｕ６Ｓｎ５）」は、Ｃｕの一部がＮｉに置換された化合物を含む。すなわち、「Ｃｕ６Ｓｎ５部（又は、Ｃｕ６Ｓｎ５）」には、（Ｃｕ，Ｎｉ）６Ｓｎ５が含まれる。例えば、Ｎｉが添加されたＳｎ−Ｃｕはんだを用いると、Ｃｕ６Ｓｎ５にＮｉが固溶し、（Ｃｕ，Ｎｉ）６Ｓｎ５が形成される。Ｃｕ６Ｓｎ５と（Ｃｕ，Ｎｉ）６Ｓｎ５は、実質的に同じ機能を奏する。被接合部材は、半導体素子に直接接合されている部材に限定されるものではなく、半導体素子に接合されている部材に接合されている部材も含む。すなわち、本明細書でいう被接合部材とは、半導体素子に直接又は間接的に接合されている部材のことをいう。
【０００７】
上記の半導体装置では、はんだ部が、母材に含まれている単体のＣｕを備えている。このことは、半導体素子と被接合部材を接合するために用いたはんだ材料の母材に、単体のＣｕが含まれていたことを示している。なお、単体のＣｕは、母材を構成していない。はんだ材料の母材に含まれている単体のＣｕは、半導体素子と被接合部材を接合するためにはんだ材料を溶融させ、その後、硬化させるときに、Ｃｕ６Ｓｎ５部を生成するためのＣｕ成分になり得る。そのため、このはんだ材料を用いて接合を行うと、はんだ材料の母材中のＣｕの割合（すなわち、母材に合金として存在するＣｕの割合）が低くても、Ｃｕ６Ｓｎ５部を得ることができる。例えば、母材の内部に単体のＣｕが導入されているはんだ材料を用いて半導体素子と被接合部材を接合すると、はんだ材料の母材に合金として含まれるＣｕの割合が０．９ｗｔ％未満であっても、接合層の一部にＣｕ６Ｓｎ５部を得ることができる。特に、この半導体装置では、接合層に含まれている銅元素の割合が２．０ｗｔ％以上である。このように、接合層が２．０ｗｔ％以上の銅を含んでいれば、確実にＣｕ６Ｓｎ５部を得ることができる。また、このようにはんだ材料の母材の内部に単体のＣｕが導入されていることで、はんだ材料の母材に合金として含まれるＣｕの割合を低くすることができる。したがって、はんだ材料の融点（または、液相温度）を低くすることができる。このため、半導体素子に高い耐熱性を要求する必要がない。
【０００８】
本明細書で開示する半導体装置の製造方法は、半導体素子と、ニッケル層が設けられている被接合部材とを、はんだ材料によって接合する工程を有する。はんだ材料の母材の構成元素には、少なくもすずが含まれている。はんだ材料は、母材の内部に単体の銅を有している。はんだ材料に含まれる銅元素の割合が２．０ｗｔ％以上である。
【図面の簡単な説明】
【０００９】
【図１】半導体装置の概略図を示す。
【図２】図１の破線で囲った部分の拡大図を示す。
【図３】Ｃｕ−Ｓｎ二元系状態図を示す。
【図４】図３の部分拡大図（Ｓｎ：８０−１００）を示す。
【図５】実施例１について、半導体素子と被接合部材の接合界面のＳＥＭ写真を示す。
【図６】比較例１について、半導体素子と被接合部材の接合界面のＳＥＭ写真を示す。
【発明を実施するための形態】
【００１０】
図１を参照し、半導体装置１００について説明する。半導体装置１００は、２枚の金属板２，１０の間に半導体素子６を配置し、樹脂８でモールドしたものである。金属板２，１０は、半導体装置１００の電極板に相当する。また、金属板２，１０は、半導体素子６の熱を外部に放出する放熱板にも相当する。金属板２，１０の一方の面は、樹脂８の表面に露出している。なお、図１では、半導体素子６に接続されている端子、ボンディングワイヤ等の図示を省略している。
【００１１】
半導体素子６と金属板２の間に、接合層４が設けられている。より詳細には、半導体素子６の金属板２側（以下、裏面と称する）に設けられている電極６ａが、金属板２にはんだ接合されている。また、半導体素子６の金属板１０側（以下、表面と称する）に設けられている電極６ｂが、金属製のスペーサ１４の裏面にはんだ接合されている。スペーサ１４の表面が、金属板１０の裏面にはんだ接合されている。すなわち、半導体素子６と金属板２が接合層４によって接合されており、半導体素子６とスペーサ１４が接合層１６によって接合されており、スペーサ１４と金属板１０が接合層１２によって接合されている。金属板１０は、半導体素子６に間接的に接合されているといえる。金属板２，１０及びスペーサ１４は、被接合部材の一例である。
【００１２】
なお、半導体素子６、金属板２，１０、スペーサ１４、接合層４，１２，１６の表面は、プライマ（図示省略）で被覆されている。プライマを用いることにより、樹脂８と、半導体素子６、金属板２，１０、スペーサ１４、接合層４，１２，１６との接合性が向上する。プライマには熱硬化性のポリイミド系樹脂が用いられており、樹脂８にはエポキシ系樹脂が用いられている。
【００１３】
図２は、金属板２と接合層４の界面を模式的に示している。図２に示すように、金属板２は、Ｃｕ部２ｂとＮｉ膜２ａを備えている。Ｃｕ部２ｂは、板状である。Ｎｉ膜２ａが、Ｃｕ部２ｂの表面を覆っている。Ｎｉ膜２ａの厚みは、２〜２０μｍに調整されている。接合層４は、はんだ部４ａとＣｕ６Ｓｎ５部４ｂを備えている。はんだ部４ａには、粒状のＣｕ２０（単体のＣｕ）が、母材であるＳｎ０．７Ｃｕの内部に分散している。以下の説明では、粒状のＣｕ２０を、Ｃｕボール２０と称することがある。なお、電極６ａの表面にもＣｕ部とＣｕ部の表面を覆っているＮｉ膜が設けられている。そのため、電極６ａと接合層４の界面も、金属板２と接合層４の界面と同様の構成を有している。
【００１４】
Ｃｕボール２０は、はんだ部４ａ内に１．３ｗｔ％含まれている。また、上記した通り、はんだ部４ａの母材はＳｎ０．７Ｃｕなので、母材にも合金としてＣｕが含まれている。はんだ部４ａ全体の重量に対するＣｕの割合は、２．０ｗｔ％である。Ｃｕ６Ｓｎ５部４ｂは、Ｎｉ膜２ａに接している。Ｃｕ６Ｓｎ５部４ｂの厚みは、３〜２０μｍに調整されている。Ｃｕ６Ｓｎ５部４ｂは、金属板２と半導体素子６を接合したときに、両者を接合するはんだ材料（１．３ｗｔ％のＣｕボール２０を含むＳｎ０．７Ｃｕはんだ）から析出したものである。なお、Ｃｕ６Ｓｎ５部４ｂの厚みは、はんだ部４ａの厚みと比較して極めて薄い。そのため、金属板２と半導体素子６を接合する前のはんだ材料の構成と、金属板２と半導体素子６を接合した後のはんだ部４ａの構成は、ほぼ等しい。
【００１５】
金属板２に半導体素子６を接合する工程について説明する。電極６ａの表面にＮｉが形成された半導体素子６と、Ｃｕ板の表面にＮｉを電解めっきした金属板２を用意する。次に、はんだ材料を用いて、半導体素子６の電極６ａと金属板２を接合する。上述したように、はんだ材料は、はんだ部４ａとほぼ同じ構成を有する。すなわち、はんだ材料の母材は、Ｓｎ０．７Ｃｕである。はんだ材料の母材の内部には、Ｃｕボール２０が分散した状態で含まれている。はんだ材料全体の重量に対するＣｕの割合は、２．０ｗｔ％である。接合工程では、まず、はんだ材料を金属板２のＮｉ膜２ａと半導体素子６の電極６ａに接触するように配置する。次に、加熱によりはんだ材料を溶融し、その後、はんだ材料を硬化させる。はんだ材料が硬化することにより、接合層４が形成される。接合層４を介して金属板２のＮｉ膜２ａと半導体素子６の電極６ａが接合される。
【００１６】
はんだ材料が硬化する際には、Ｎｉ膜２ａの表面に、Ｃｕ６Ｓｎ５が析出する。これによって、図２に示すように、Ｃｕ６Ｓｎ５部４ｂが形成される。なお、従来は、はんだ材料を構成するＣｕの割合を低くすると、Ｎｉ膜の表面にＣｕ６Ｓｎ５が析出しない。これに対し、本実施形態では、はんだ材料の母材中にＣｕボール２０が分散されている。Ｃｕボール２０は、Ｃｕ６Ｓｎ５の材料となり得る。したがって、はんだ材料を構成するＣｕの割合が低い（０．７ｗｔ％）にも係らず、はんだ材料が硬化する際にＣｕ６Ｓｎ５部４ｂを形成することができる。なお、上記した通り、母材とＣｕボールを含むはんだ材料中のＣｕの割合は、２．０ｗｔ％となっている。はんだ材料中のＣｕの割合が２．０ｗｔ％であると、確実にＣｕ６Ｓｎ５部４ｂを形成することができる。
【００１７】
はんだ材料がＣｕボール２０を含むことによって、はんだ材料の母材に合金として含まれるＣｕの割合は、０．７ｗｔ％と低く抑えられている。このように、はんだ材料の母材に含まれるＣｕの割合を低く抑えることによって、はんだ材料の融点（又は液相温度）を低減することができる。なお、図３に示すように、Ｓｎ０．７Ｃｕの融点は、２２７℃であり、Ｓｎ２．０Ｃｕの液相温度（２７０〜２８０℃）より低い。半導体素子６と金属板２を接合するときに、Ｃｕボールを含まないＳｎ２．０Ｃｕからなるはんだ材料で接合する場合と比較して、半導体素子６に加わる温度を低くすることができる。したがって、本実施形態の方法によれば、はんだ接合工程において半導体素子６に加わる温度を低くすることができる。
【００１８】
なお、金属板１０は、金属板２と同様に、Ｃｕ板の表面にＮｉを電解めっきしたものである。スペーサ１４は、Ｃｕ板の両面（表面及び裏面）にＮｉを電解めっきしたものである。また、電極６ｂの表面にもＮｉが形成されている。電極６ｂとスペーサ１４，スペーサ１４と金属板１０の接合部分は、半導体素子６と金属板２の接合部分と実質的に同じ構造である。そのため、半導体素子６と接合層１６の界面，スペーサ１４と接合層１６の界面，スペーサ１４と接合層１２の界面，金属板１０と接合層１２の界面についての説明は、金属板２と接合層４の界面を説明することにより省略する。
【００１９】
半導体装置１００の利点を説明する。上記したように、Ｃｕ６Ｓｎ５部４ｂが、はんだ部４ａとＮｉ膜２ａの間に設けられている。そのため、Ｃｕ６Ｓｎ５部４ｂがバリア層として機能し、半導体素子６が発熱しても、はんだ部４ａとＮｉ膜２ａが反応することを抑制することができる。なお、はんだ部４ａとＮｉ膜２ａの反応がＣｕ部２ｂまで到達すると、金属層２が半導体素子６から剥離することがある。Ｃｕ６Ｓｎ５部４ｂにより、このような剥離を防止することができる。
【００２０】
また、はんだ材料がＣｕボール２０を含むことによって、はんだ材料が溶融したときに、はんだ材料の形状が大きく変化することを抑制することができる。具体的には、はんだ材料が溶解したときに、金属層２と半導体素子６の間からはんだ材料が流れ出し、金属層２と半導体素子６が接触することを防止することができる。換言すると、Ｃｕボール２０を含むはんだ材料は、金属層２と半導体素子６が接触することを防止するスペーサとして機能することができる。
【実施例】
【００２１】
図５は、Ｓｎ０．７Ｃｕからなる母材の内部にＣｕボールが１．３ｗｔ％導入されたはんだ材料を用いて半導体素子と金属板（Ｎｉ膜を成膜したＣｕ板）を接合したときの、はんだ部と金属板の接合界面のＳＥＭ写真を示している（実施例１）。また、図６は、Ｃｕボールを含まないＳｎ０．７Ｃｕからなるはんだ材料を用いて半導体素子と金属板を接合したときの、はんだ部と金属板の接合界面のＳＥＭ写真を示している（比較例１）。
【００２２】
実施例１及び比較例１は、はんだ材料の母材が同一（Ｓｎ０．７Ｃｕはんだ）なので、はんだ材料の融点は等しい。図６に示しているように、比較例１では、Ｎｉ層２ａとはんだ部４ａの間にＣｕ６Ｓｎ５層が形成されず、Ｎｉ３Ｓｎ４層が形成されている。この結果は、母材に含まれるＣｕの割合が少ない（０．７ｗｔ％）と、Ｃｕ６Ｓｎ５層が形成されないことを示している。比較例１の場合、半導体装置を駆動することにより接合層が高温になると、はんだ部のＳｎが拡散し、Ｎｉ３Ｓｎ４層が成長する。
【００２３】
それに対して、実施例１では、Ｎｉ層２ａとはんだ部４ａの間にＣｕ６Ｓｎ５部４ｂが形成されている。Ｓｎ０．７Ｃｕからなる母材の内部にＣｕボールを１．３ｗｔ％分散することにより、半導体素子と金属板を接合するときの温度を上昇させることなく、金属板の表面にＣｕ６Ｓｎ５部を形成することができる。
【００２４】
上記実施例では、Ｓｎ０．７Ｃｕからなる母材にＣｕボールを１．３ｗｔ％分散したはんだ材料で半導体素子と金属板を接合した例を示したが、Ｓｎからなる母材（すず１００％）にＣｕボールを２．０ｗｔ％分散したはんだ材料で半導体素子と金属板を接合しても同様の結果が得られる。なお、Ｓｎからなる母材の融点は２３２℃であり、Ｓｎ２．０Ｃｕからなるはんだ材料の液相温度（２７０〜２８０℃）より低い。
【００２５】
上記実施例では、半導体素子６の電極６ａ，６ｂ、金属板２，１０、スペーサ１４の各々が、Ｃｕ部（Ｃｕ板）とＣｕ部の表面を覆うＮｉ膜を備える半導体装置について説明した。しかしながら、電極６ａ，６ｂ、金属板２，１０、スペーサ１４の少なくとも１つが、Ｃｕ部とＣｕ部の表面を覆うＮｉ膜を備えた構造であればよい。半導体装置では、熱に起因する接合部の不具合は、製造工程における加熱、環境温度、半導体素子の発熱等によって起こり易さが異なる。半導体装置１００の場合、熱に起因する不具合が発生し易い部位は、半導体素子６と直接接触する部位である。すなわち、半導体装置１００の場合、金属板２と半導体素子６の間、半導体素子６とスペーサ１４の間で不具合が発生しやすい。特に、半導体素子６とスペーサ１４の間で不具合が発生しやすい。本明細書で開示する接合層（母材内に単体の銅を有するはんだ部と、ニッケル層に接しているＣｕ６Ｓｎ５部）に関する技術は、上記した不具合が発生しやすい部位にのみ適用してもよい。
【００２６】
以下、本明細書で開示する半導体装置で用いるはんだ材料の特徴をまとめる。はんだ材料は、構成元素に少なくともすずが含まれている母材（以下、はんだ母材と称することがある）と、はんだ母材の内部に導入されている単体の銅を有する。はんだ母材は、すずの割合が１００％（Ｃｕ含有率０ｗｔ％）であってよい。また、はんだ母材がＳｎ−Ｃｕはんだの場合、はんだ母材のＣｕ含有率は、０．３ｗｔ％以上であってよく、好ましくは０．５ｗｔ％以上であってよい。特に好ましくは、Ｓｎ０．７Ｃｕ（Ｃｕ含有率０．７％）である。また、はんだ母材のＣｕ含有率は、７．６ｗｔ％以下であってよく、好ましくは５．０ｗｔ％以下であってよく、特に好ましくは４．０ｗｔ％以下であってよい。
【００２７】
以下、本明細書で開示する半導体装置の技術的特徴の幾つかを記す。なお、以下に記す事項は、各々単独で技術的な有用性を有している。
【００２８】
半導体装置は、半導体素子と、半導体素子に接合されているとともにニッケル層が設けられている被接合部材と、被接合部材を接合している接合層を備えている。接合層は、はんだ部と、ニッケル層に接しているＣｕ６Ｓｎ５部を備えていてよい。はんだ部は、母材の構成元素に少なくともすずが含まれていてよい。また、はんだ部は、母材の内部に単体の銅（Ｃｕ）を含んでいてよい。接合層に含まれるＣｕ元素の割合は、２．０ｗｔ％以上であってよい。
【００２９】
はんだ部の母材は、すず（Ｓｎ）の割合が１００％であってもよい。また、はんだ部の母材は、ＳｎとＣｕの化合物（Ｓｎ−Ｃｕはんだ）であってもよい。単体のＣｕは、はんだ部の母材を構成していなくてよい。単体のＣｕは、粒状であってよい。単体のＣｕは、半導体素子と被接合部材を接合する前に、予めはんだ材料の母材に分散されていてよい。Ｃｕ６Ｓｎ５部は、半導体素子と被接合部材を接合するときに、被接合部材の表面（ニッケル層の表面）に析出したものであってよい。
【００３０】
はんだ部の母材がＳｎ−Ｃｕはんだの場合、母材のＣｕ含有率は、０．３ｗｔ％以上であってよく、好ましくは０．５ｗｔ％以上であってよい。図３から明らかなように、Ｓｎ０．３Ｃｕはんだ及びＳｎ０．５Ｃｕはんだは、液相から固相に相変態するときに、η（イータ）相の化合物（Ｃｕ６Ｓｎ５）が形成される。Ｓｎ−Ｃｕはんだに含まれるＣｕ含有率を０．３ｗｔ％以上に調整することにより、はんだ材料の母材内において単体のＣｕの分散が不十分であっても、ニッケル層の表面にＣｕ６Ｓｎ５部を形成することができる。Ｃｕ含有率を０．５ｗｔ％以上に調整することにより、より確実にＣｕ６Ｓｎ５部を形成することができる。また、「Ｓｎ−Ｃｕはんだ」とは、すずと銅を主成分とする合金の総称であり、すず，銅以外に、例えばＮｉ，Ｐ（リン），Ｂｉ（ビスマス），Ｓｂ（アンチモン），Ａｇ（銀）等を含んでいてもよい。
【００３１】
はんだ部の母材のＣｕ含有率は、７．６ｗｔ％以下であってよく、好ましくは５．０ｗｔ％以下であってよく、特に好ましくは４．０ｗｔ％以下であってよい。図３及び４に示すように、Ｓｎ−Ｃｕはんだの場合、Ｃｕ含有率が７．６ｗｔ％を超えると、母材が液相から固相に相変態するときに、ε（イプシロン）相の化合物（Ｃｕ３Ｓｎ）が形成される。それに対して、Ｃｕ含有率が７．６ｗｔ％以下であれば、母材が液相から固相に相変態するときに、η（イータ）相の化合物（Ｃｕ６Ｓｎ５）が形成される。はんだ部の母材のＣｕ含有率を７．６ｗｔ％以下にすることにより、確実にＣｕ６Ｓｎ５部を形成することができる。
【００３２】
図４に示すように、Ｃｕ含有率が５．０ｗｔ％のＳｎ−Ｃｕはんだ（Ｓｎ５．０Ｃｕはんだ）は、融点が３５０℃である。半導体素子で用いられる一般的な素子保護膜は、３５０℃を超えると劣化することがある。そのため、Ｃｕ含有率が５．０ｗｔ％を超える場合、素子保護膜の劣化を抑制するための対策を施すことが必要となる。はんだ部の母材のＣｕ含有率を５．０ｗｔ％以下に調整（はんだ材料の母材のＣｕ含有率を５．０ｗｔ％以下に調整）することにより、特別な対策を施すことなく、素子保護膜が劣化することを抑制することができる。
【００３３】
図４に示すように、Ｃｕ含有率が４．０ｗｔ％のＳｎ−Ｃｕはんだ（Ｓｎ４．０Ｃｕはんだ）は、融点が３３０℃である。半導体素子で用いる電極は、材質によっては、３３０℃を超えると割れることがある。そのため、Ｃｕ含有率が４．０ｗｔ％を超える場合、電極の材質を制限する等、電極の割れを防止する対策を行うことが必要となる。Ｃｕ含有率を４．０ｗｔ％以下に調整することにより、特別な対策を施すことなく、電極の割れが抑制された半導体装置を得ることができる。なお、Ｓｎ０．１〜７．６Ｃｕにおいてはんだ材料の母材の融点が最も低くなることより、はんだ部の母材（及びはんだ材料の母材）は、Ｓｎ０．７Ｃｕ（Ｃｕ含有率０．７％）であることが特に好ましい。
【００３４】
接合層（はんだ部の母材，単体のＣｕ及びＣｕ６Ｓｎ５部）に含まれるＣｕ元素の割合は、２．０ｗｔ％以上であってよく、より好ましくは３．０ｗｔ％以上であってよい。図３及び図４から明らかなように、Ｓｎ２．０Ｃｕはんだ及びＳｎ２．０Ｃｕはんだは、液相から固相に相変態するときに、η（イータ）相の化合物（Ｃｕ６Ｓｎ５）が形成される。すなわち、接合層に含まれるＣｕの割合を２．０ｗｔ％以上に調整することにより、Ｃｕ６Ｓｎ５部をニッケル層の表面に確実に形成することができる。また、接合層に含まれるＣｕ元素の割合を３．０ｗｔ％以上に調整することにより、Ｃｕ６Ｓｎ５部をニッケル層の表面により安定して形成することができる。なお、単体のＣｕの割合は、はんだ部の母材を構成しているＣｕの割合に応じて調整してよい。上記したように、Ｃｕ６Ｓｎ５部を確実に形成するという観点より、接合層に含まれるＣｕ元素の割合は、７．６ｗｔ％以下であることが好ましい。
【００３５】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。本明細書または図面に説明した技術要素は、単独であるいは各種の組み合わせによって技術的有用性を発揮するものであり、出願時の請求項に記載の組み合わせに限定されるものではない。また、本明細書または図面に例示した技術は複数の目的を同時に達成するものであり、そのうちの一つの目的を達成すること自体で技術的有用性を持つものである。
【符号の説明】
【００３６】
２：被接合部材
２ａ：ニッケル層
４：接合層
４ａ：はんだ部
４ｂ：Ｃｕ６Ｓｎ５部
６：半導体素子
１００：半導体装置
【図１】
0006287759.tif 000002
【図２】
0006287759.tif 000003
【図３】
0006287759.tif 000004
【図４】
0006287759.tif 000005
【図５】
0006287759.tif 000006
【図６】
0006287759.tif 000007